(57)【要約】【解決手段】（Ａ）少なくとも２個のアルケニル基を有し、パーフルオロポリエーテル構造を有する直鎖状フルオロポリエーテル化合物、（Ｂ）少なくとも２個のメルカプト基を有し、１価フルオロアルキル基又は１価フルオロポリエーテル基を有するオルガノポリシロキサン、（Ｃ）光開始剤を含有する光硬化性フルオロポリエーテル系ゴム組成物、及びこの組成物からなるゴム材料。【効果】上記組成物は、紫外線照射により硬化する際に酸素硬化阻害が少なく、耐薬品性、耐溶剤性、離型性、撥水性、撥油性、耐候性等に優れたゴム硬化物を与える。【選択図】なし【特許請求の範囲】
【請求項１】
（Ａ）１分子中に少なくとも２個のアルケニル基を有し、かつ主鎖中にパーフルオロポリエーテル構造を有する直鎖状フルオロポリエーテル化合物
（Ｂ）１分子中に少なくとも２個のメルカプト基を有し、かつ、１価フルオロアルキル基又は１価フルオロポリエーテル基を有するオルガノポリシロキサン
（Ｃ）光開始剤
を含有する光硬化性フルオロポリエーテルゴム組成物。
【請求項２】
（Ａ）成分が、下記一般式（１）で表わされる直鎖状フルオロポリエーテル化合物である請求項１に記載の光硬化性フルオロポリエーテルゴム組成物。
【化１】
2007106785.tif 000016
［式中、Ｘは独立に−ＣＨ2−、−ＣＨ2Ｏ−、−ＣＨ2ＯＣＨ2−又は−Ｙ−ＮＲ−ＣＯ−（但し、Ｙは−ＣＨ2−又は下記構造式（Ｚ）で示される基であり、Ｒは水素原子、メチル基、フェニル基又はアリル基である。）であり、Ｘ’は−ＣＨ2−、−ＯＣＨ2−、−ＣＨ2ＯＣＨ2−又は−ＣＯ−ＮＲ’−Ｙ’−（但し、Ｙ’は−ＣＨ2−又は下記構造式（Ｚ’）で示される基であり、Ｒ’は水素原子、メチル基、フェニル基又はアリル基である。）であり、ｐは独立に０又は１、ｒは２〜６の整数、ｍ、ｎはそれぞれ０〜２００の整数である。］
【化２】
2007106785.tif 000017
【請求項３】
（Ｂ）成分が、下記一般式（２）で表わされるメルカプト基含有含フッ素シロキサンである請求項１に記載の光硬化性フルオロポリエーテルゴム組成物。
【化３】
2007106785.tif 000018
［式中、Ｒ1、Ｒ2、Ｒ3及びＲ4は、同一又は異種の水素原子又は置換もしくは非置換の１価炭化水素基、Ｒ5及びＲ6は、同一又は異種の置換もしくは非置換の２価炭化水素基で、結合途中に酸素原子、窒素原子又はイオウ原子を含んでいてもよい。Ｒｆは炭素数３以上の１価パーフルオロアルキル基又は１価パーフルオロアルキルエーテル基、ｓは１〜１００の整数、ｔは０〜５００の整数、ｕは２〜１００の整数である。］
【請求項４】
請求項１記載の光硬化性フルオロポリエーテルゴム組成物からなるゴム材料。
【請求項５】
シール材、被覆材、電気用防湿コーティング材、センサー用ポッティング材、燃料電池用シール材、積層ゴム布材料である請求項４記載のゴム材料。
【発明の詳細な説明】
【技術分野】
【０００１】
本発明は、光硬化性フルオロポリエーテルゴム組成物、特には耐溶剤性、低温特性等に優れた硬化物を得ることができ、シール材、コーティング剤、ポッティング剤などに有用な光硬化性フルオロポリエーテルゴム組成物及びゴム材料に関する。
【背景技術】
【０００２】
１分子中に少なくとも２個のアルケニル基を有し、かつ主鎖中にパーフルオロポリエーテル構造を有する直鎖状フルオロポリエーテル化合物、少なくとも２個以上のヒドロシリル基を有する有機ケイ素化合物及びヒドロシリル化反応触媒から成る組成物から、耐熱性、耐薬品性、耐溶剤性、離型性、撥水性、撥油性、耐候性等の性質がバランスよく優れた硬化物を得ることができることが特許第２９９０６４６号公報等で提案されている。
【０００３】
上記フルオロポリエーテルゴム組成物は熱により硬化するが、紫外線により短時間で硬化可能な組成物の要求も以前よりあった。この要求に応えるため、本出願人は、末端にアクリル基を有するフルオロポリエーテル化合物とフッ素化された光開始剤からなる組成物を開発した（特願２００５−２０３５４号明細書）。しかし、この組成物は、組成物全体のフッ素以外の部分の比率が大きいため、溶剤膨潤性等の特性が不充分であり、また、ＵＶ硬化する際の酸素硬化阻害の影響が大きく、これらの点の改善が望まれる。
【０００４】
【特許文献１】特許第２９９０６４６号公報
【発明の開示】
【発明が解決しようとする課題】
【０００５】
本発明は、上記事情に鑑みなされたもので、紫外線照射により硬化する際に酸素硬化阻害が少なく、かつ耐薬品性、耐溶剤性、離型性、撥水性、撥油性、耐候性等に優れたゴム硬化物を与える光硬化性フルオロポリエーテルゴム組成物及びゴム材料を提供することを目的とする。
【課題を解決するための手段】
【０００６】
本発明者は、上記目的を達成するため鋭意研究を重ねた結果、１分子中に少なくとも２個のアルケニル基を有し、かつ主鎖中にパーフルオロポリエーテル構造を有する直鎖状フルオロポリエーテル化合物、１分子中に少なくとも２個のメルカプト基を有し、かつ、１価フルオロアルキル基又は１価フルオロポリエーテル基を有するオルガノポリシロキサン、光開始剤を配合することにより、紫外線照射により硬化する際に酸素硬化阻害が少なく、耐薬品性、耐溶剤性、離型性、撥水性、撥油性、耐候性等に優れたゴム硬化物を与える光硬化性フルオロポリエーテル系ゴム組成物が得られ、この組成物は、シール材、被覆材、電気用防湿コーティング材、センサー用ポッティング材、燃料電池用シール材、積層ゴム布材料等のゴム材料として有用であることを見出し、本発明をなすに至った。
【０００７】
従って、本発明は、
（Ａ）１分子中に少なくとも２個のアルケニル基を有し、かつ主鎖中にパーフルオロポリエーテル構造を有する直鎖状フルオロポリエーテル化合物
（Ｂ）１分子中に少なくとも２個のメルカプト基を有し、かつ、１価フルオロアルキル基又は１価フルオロポリエーテル基を有するオルガノポリシロキサン
（Ｃ）光開始剤
を含有する光硬化性フルオロポリエーテルゴム組成物、及び、この光硬化性フルオロポリエーテルゴム組成物からなるゴム材料
を提供する。
【発明の効果】
【０００８】
本発明の光硬化性フルオロポリエーテルゴム組成物は、紫外線照射により硬化する際に酸素硬化阻害が少なく、耐薬品性、耐溶剤性、離型性、撥水性、撥油性、耐候性等に優れたゴム硬化物を与えるもので、この組成物は、シール材、被覆材、電気用防湿コーティング材、センサー用ポッティング材、燃料電池用シール材、積層ゴム布材料等のゴム材料として有用である。
【発明を実施するための最良の形態】
【０００９】
以下、本発明につき更に詳しく説明する。
本発明に用いる（Ａ）成分の直鎖状フルオロポリエーテル化合物は、１分子中に少なくとも２個のアルケニル基を有し、かつ主鎖中にパーフルオロポリエーテル構造、好ましくは２価のパーフルオロアルキルエーテル構造を有するものである。
【００１０】
ここで、パーフルオロアルキルエーテル構造としては、−ＣdＦ2dＯ−（式中、各単位のｄは独立に１〜６の整数である。）の多数の繰り返し単位を含むもので、例えば下記一般式（３）で示されるものなどが挙げられる。
（ＣdＦ2dＯ）q          （３）
（式中、ｑは１〜５００、好ましくは２〜４００、より好ましくは１０〜２００の整数である。）
【００１１】
上記式（３）で示される繰り返し単位−ＣdＦ2dＯ−としては、例えば下記の単位等が挙げられる。なお、上記パーフルオロアルキルエーテル構造は、これらの繰り返し単位の１種単独で構成されていてもよいし、２種以上の組み合わせであってもよい。
【００１２】
−ＣＦ2Ｏ−
−ＣＦ2ＣＦ2Ｏ−
−ＣＦ2ＣＦ2ＣＦ2Ｏ−
−ＣＦ（ＣＦ3）ＣＦ2Ｏ−
−ＣＦ2ＣＦ2ＣＦ2ＣＦ2Ｏ−
−ＣＦ2ＣＦ2ＣＦ2ＣＦ2ＣＦ2ＣＦ2Ｏ−
−Ｃ（ＣＦ3）2Ｏ−
【００１３】
これらの中では、特に下記単位が好適である。
−ＣＦ2Ｏ−
−ＣＦ2ＣＦ2Ｏ−
−ＣＦ2ＣＦ2ＣＦ2Ｏ−
−ＣＦ（ＣＦ3）ＣＦ2Ｏ−
【００１４】
また、（Ａ）成分の直鎖状フルオロポリエーテル化合物中のアルケニル基としては、炭素数２〜８、特に２〜６で、かつ末端にＣＨ2＝ＣＨ−構造を有するものが好ましく、例えばビニル基、アリル基、プロペニル基、イソプロペニル基、ブテニル基、ヘキセニル基等が挙げられ、中でもビニル基、アリル基が好ましい。
【００１５】
なお、上記アルケニル基は、分子主鎖の側鎖として存在していてもよいが、分子鎖の両末端に結合していることが好ましく、この場合、直鎖状フルオロポリエーテル化合物の主鎖の両端部に直接結合していてもよいし、下記に示すような２価の連結基を介して主鎖と結合していてもよい。
−ＣＨ2−、−ＣＨ2Ｏ−、−ＣＨ2ＯＣＨ2−、−Ｙ−ＮＲ−ＣＯ−、
−ＣＯ−ＮＲ−Ｙ’−
（但し、Ｙは、−ＣＨ2−又は下記構造式（Ｚ）で示される基、Ｙ’は−ＣＨ2−又は下記構造式（Ｚ’）で示される基であり、Ｒ、Ｒ’はそれぞれ水素原子、メチル基、フェニル基又はアリル基である。）
【００１６】
【化１】
2007106785.tif 000002
【００１７】
上記フルオロポリエーテル化合物としては、下記一般式（４）又は（５）で示される直鎖状のものが好ましい。
【化２】
2007106785.tif 000003
［式中、Ｘは独立に−ＣＨ2−、−ＣＨ2Ｏ−、−ＣＨ2ＯＣＨ2−又は−Ｙ−ＮＲ−ＣＯ−（但し、Ｙは−ＣＨ2−又は下記構造式（Ｚ）で示される基であり、Ｒは水素原子、メチル基、フェニル基又はアリル基である。）であり、Ｘ’は−ＣＨ2−、−ＯＣＨ2−、−ＣＨ2ＯＣＨ2−又は−ＣＯ−ＮＲ’−Ｙ’−（但し、Ｙ’は−ＣＨ2−又は下記構造式（Ｚ’）で示される基であり、Ｒ’は水素原子、メチル基、フェニル基又はアリル基である。また、Ｒｆ0は２価のパーフルオロポリエーテル構造であり、上記式（３）、即ち（ＣdＦ2dＯ）qで示されるものが好ましい。ｐは独立に０又は１、Ｑは炭素数１〜１５の２価の炭化水素基であり、エーテル結合を含んでいてもよく、具体的にはアルキレン基、エーテル結合を含んでいてもよいアルキレン基である。］
【００１８】
【化３】
2007106785.tif 000004
【００１９】
このような（Ａ）成分の直鎖状フルオロポリエーテル化合物としては、特に下記一般式（１）で示されるものが好適である。
【００２０】
【化４】
2007106785.tif 000005
［式中、Ｘは独立に−ＣＨ2−、−ＣＨ2Ｏ−、−ＣＨ2ＯＣＨ2−又は−Ｙ−ＮＲ−ＣＯ−（但し、Ｙは−ＣＨ2−又は下記構造式（Ｚ）で示される基であり、Ｒは水素原子、メチル基、フェニル基又はアリル基である。）であり、Ｘ’は−ＣＨ2−、−ＯＣＨ2−、−ＣＨ2ＯＣＨ2−又は−ＣＯ−ＮＲ’−Ｙ−（但し、Ｙは−ＣＨ2−又は下記構造式（Ｚ’）で示される基であり、Ｒ’は水素原子、メチル基、フェニル基又はアリル基である。）であり、ｐは独立に０又は１、ｒは２〜６の整数、ｍ、ｎはそれぞれ０〜２００の整数である。］
【００２１】
【化５】
2007106785.tif 000006
【００２２】
上記式（１）の直鎖状フルオロポリエーテル化合物は、重量平均分子量が４，０００〜１００，０００、特に１，０００〜５０，０００であることが望ましい。
【００２３】
上記式（１）で表される直鎖状フルオロポリエーテル化合物の具体例としては、下記化合物等を例示することができる。なお、式中、ｍ、ｎは前記と同様である。
【００２４】
【化６】
2007106785.tif 000007
【００２５】
【化７】
2007106785.tif 000008
【００２６】
更に、本発明では、直鎖状フルオロポリエーテル化合物を目的に応じた所望の重量平均分子量に調節するため、予め上記した直鎖状フルオロポリエーテル化合物を分子内にＳｉＨ基を２個含有する有機ケイ素化合物と通常の方法及び条件でヒドロシリル化反応させ、鎖長延長した生成物を（Ａ）成分として使用することも可能である。
【００２７】
次に、（Ｂ）成分は、上記（Ａ）成分の架橋剤、鎖長延長剤として作用するもので、１分子中に少なくとも２個のメルカプト基を有し、かつ、１価フルオロアルキル基又は１価フルオロポリエーテル基を有するオルガノポリシロキサンであれば特に制限されるものではない。
【００２８】
上記（Ｂ）成分としては、下記一般式（２）で表されるメルカプト基含有含フッ素シロキサンが好適である。
【００２９】
【化８】
2007106785.tif 000009
［式中、Ｒ1、Ｒ2、Ｒ3及びＲ4は、同一又は異種の水素原子又は置換もしくは非置換の１価炭化水素基、Ｒ5及びＲ6は、同一又は異種の置換又は非置換の２価炭化水素基で、結合途中に酸素原子、窒素原子又はイオウ原子を含んでいてもよい。Ｒｆは、炭素数３以上の１価パーフルオロアルキル基又は１価パーフルオロアルキルエーテル基、ｓは１〜１００の整数、ｔは０〜５００の整数、ｕは２〜１００の整数である。］
【００３０】
上記式（２）において、Ｒ1、Ｒ2、Ｒ3及びＲ4は、同一又は異種の水素原子又は置換もしくは非置換の１価炭化水素基であり、１価炭化水素基としては、炭素数１〜１０、特に１〜７のものが好ましく、例えばメチル基、エチル基、ｎ−プロピル基、ｉ−プロピル基、ｎ−ブチル基、ｉ−ブチル基、ｔ−ブチル基等のアルキル基、シクロヘキシル基等のシクロアルキル基、ビニル基、アリル基等のアルケニル基、フェニル基、トリル基等のアリール基、あるいはこれらの基の水素原子が部分的にハロゲン原子等で置換された基などが例示され、特にメチル基が好ましい。
【００３１】
Ｒ5及びＲ6は、同一又は異種の置換又は非置換の２価炭化水素基で、好ましくは炭素数１〜１０、特に１〜７のもの、具体的にはメチレン基、エチレン基、プロピレン基、ｎ−ブチレン基、ｉ−ブチレン基、ヘキシレン基等のアルキレン基、このアルキレン基の結合の途中に酸素原子、窒素原子、硫黄原子が介在している基、フェニレン基、トリレン基等のアリーレン基などが例示される。なお、窒素原子は−ＮＨ−，−Ｎ（ＣＨ2）−，−Ｎ（Ｃ6Ｈ5）−等として介在し得る。
【００３２】
Ｒｆは、炭素数３以上の１価パーフルオロアルキル基又は１価パーフルオロアルキルエーテル基であり、具体的には下記一般式で示される基を例示することができる。
１価のパーフルオロアルキル基：
ＣaＦ2a+1−  （ａは３〜１２、好ましくは４〜８の整数）
１価のパーフルオロアルキルエーテル基：
【化９】
2007106785.tif 000010
【００３３】
上記式（２）のオルガノポリシロキサンの粘度（２５℃）は、５０〜１０，０００ｍＰａ・ｓ、特に１００〜３，０００ｍＰａ・ｓが好ましい。
【００３４】
このようなオルガノポリシロキサンの例としては、次に示すようなものが挙げられる。なお、この（Ｂ）成分は、１種単独で使用してもよいし、２種以上のものを併用してもよい。なお、Ｍｅはメチル基である。
【００３５】
【化１０】
2007106785.tif 000011
【００３６】
（Ｂ）成分の配合量は、通常（Ａ）成分中に含まれるビニル基、アリル基等のアルケニル基１モルに対して、（Ｂ）成分中のメルカプト基、即ち、ＳＨ基を合計量で好ましくは０．５〜５モル、より好ましくは１〜２モル供給する量が好適である。（Ｂ）成分中の配合量が上記量より少なすぎると架橋度合いが不充分になる場合があり、多すぎると鎖長延長が優先し、硬化が不充分となったり、発泡したり、耐熱性、圧縮永久歪み特性等が悪化する場合がある。
【００３７】
次に、（Ｃ）成分の光開始剤は、（Ａ）成分のアルケニル基と（Ｂ）成分のメルカプト基との光付加反応を促進させるためのものであるが、これは当業界で良く知られているもので良く、具体的には、アセトフェノン、プロピオフェノン、ベンゾフェノン、キサントール、フルオレイン、ベンズアルデヒド、アントラキノン、トリフェニルアミン、カルバゾール、３−メチルアセトフェノン、４−メチルアセトフェノン、３−ペンチルアセトフェノン、４−メトキシアセトフェノン、３−ブロモアセトフェノン、４−アリルアセトフェノン、ｐ−ジアセチルベンゼン、３−メトキシベンゾフェノン、４−メチルベンゾフェノン、４−クロロベンゾフェノン、４，４’−ジメトキシベンゾフェノン、４−クロロ−４’−ベンジルベンゾフェノン、３−クロロキサントーン、３，９−ジクロロキサントーン、３−クロロ−８−ノニルキサントーン、ベンゾイン、ベンゾインメチルエーテル、ベンゾインブチルエーテル、ビス−（４−ジメチルアミノフェニル）ケトン、ベンジルメトキシケタール、２−クロロチオキサントーン、ジエトキシアセトフェノン、１−ヒドロキシシクロヘキシルフェニルケトン、２−メチル−［４−（メチルチオ）フェニル］２−モルフォリノ−１−プロパノン、２，２−ジメトキシ−２−フェニルアセトフェノンなどが例示される。
【００３８】
また、これら光開始剤の（Ａ）成分及び（Ｂ）成分に対する溶解性を向上させるために、上記光開始剤に含フッ素置換基を導入することが有効である。具体的な方法としては、これら光開始剤の中で水酸基を有する化合物とパーフルオロアルキル酸フロライド又はパーフルオロアルキルエーテル酸フロライドとの反応により、含フッ素エステルを有する光開始剤を得ることができる。光開始剤として、このような含フッ素置換基が導入された光開始剤を使用することにより、（Ａ）成分及び（Ｂ）成分に対する溶解性が良好になるため、より効果的に光付加反応を促進することができる。
【００３９】
また、その他の成分として、本発明の硬化性組成物の硬度を低下させるため、また、ゲル状硬化物とするために、（Ａ）成分の直鎖状フルオロポリエーテル化合物と共にアルケニル基を片末端にしか有しない、分子中に１個のアルケニル基を有する直鎖状フルオロポリエーテル化合物を併用してもよい。
【００４０】
本発明の硬化性組成物には、硬度調整、ゲルの針入度調整、組成物の低温特性向上のため、市販のフッ素オイルを添加してもよい。添加するフッ素オイルとしては、ソルベイソレクシス社製のＦｏｍｂｌｉｎ、ダイキン社製のＤｅｍｎｕｍ、デュポン社製のＣｒｙｔｏｘなどが例示される。
【００４１】
また、本発明組成物において、上記（Ａ）〜（Ｃ）成分以外に組成物の透明性を大きく損なわない範囲でその他の任意成分を添加することができる。例えば、ヒュームドシリカ、中空フィラー、シルセスキオキサン、ヒユームド二酸化チタン、ガラス繊維等の無機質充填剤や、これらの充填剤をオルガノアルコキシシラン化合物、オルガノクロロシラン化合物、オルガノシラザン化合物、低分子量シロキサン化合物等の有機ケイ素化合物により表面処理した充填剤を配合してもよい。また、シリコーンゴムパウダー、シリコーンレジンパウダー等を配合してもよい。
【００４２】
更に、本発明組成物には、本発明の目的を損なわない範囲において、任意の成分として、例えば、アルケニル基を含有する直鎖状のオルガノポリシロキサン、ケイ素原子結合水素原子及びアルケニル基を含有しないオルガノポリシロキサン、耐熱性付与剤、難燃性付与剤、チクソ性付与剤等を配合してもよい。また、接着性を付与するためにトリメトキシシラン、ビニルトリメトキシシラン、γ−メルカプトトリメトキシシラン、テトライソシアナトシラン等を添加してもよい。
【００４３】
本発明の硬化性組成物の製造方法は特に制限されず、上記成分を混合することにより製造することができる。また、（Ａ）成分と（Ｂ）成分及び（Ｃ）成分との２組成物とし、使用時に混合するようにしてもよい。
【００４４】
得られた組成物を硬化させるには、紫外線等の照射により硬化し得る。この場合、特に２５０〜４００ｎｍの波長を有する紫外線が経済的な観点から好ましく用いられ、その照射量は０．１〜５．０Ｊ／ｃｍ2、その際の光源としては、低圧水銀灯、高圧水銀灯、メタルハライドランプなどを使用することができる。
【００４５】
本発明の硬化性組成物を使用するにあたり、その用途、目的に応じて該組成物を適当なフッ素系溶剤、例えば、１，３−ビストリフルオロメチルベンゼン、パーフルオロオクタン等を加えて所望の濃度に溶解してから使用することもできる。
【００４６】
本発明の光硬化性組成物は、ゴム材料として種々用途に使用することができる。即ち、例えばシール材、テント膜用コーティング材料、被覆材，複写機ロール材料，電気用防湿コーティング剤、センサー用ポッティング剤、燃料電池用シール材、積層ゴム布材料、剥離紙用離型剤、ハードディスクのピックアップヘッドのコーティング剤などに使用することができる。
【実施例】
【００４７】
以下、実施例及び比較例を示して本発明を具体的に説明するが、本発明は下記実施例に制限されるものではない。なお、以下の例において部はいずれも質量部であり、粘度は２５℃における値である。
【００４８】
〔実施例１、比較例１〕
下記式（６）で表されるポリマー（粘度２，１００ｃｓ、重量平均分子量６，２００、ビニル基量０．０３０モル／１００ｇ）１００部に、下記式（７）で表される含フッ素メルカプトシロキサン（粘度１４３ｃｓ、メルカプト基量０．０６１モル／１００ｇ）４９．２部、ジエトキシアセトフェノン１．０部を加え、混合し、組成物Ｉを作成した。これを減圧下で脱泡し、１２０×１２０×２ｍｍの枠に流し込み、脱泡して、アイ紫外硬化装置Ｓ０５−０４００２（岩崎電気（株）製商品名）を用いて紫外線を０．６Ｊ／ｃｍ2照射してこれを硬化させた。得られたゴム弾性体の物性をＪＩＳ  Ｋ６２５１、６２５３に準じて測定したところ、下記ゴム物性であることがわかった。
次に、この試験片を用い、溶剤膨潤性を測定したところ、表１に示す結果になった。
【００４９】
【化１１】
2007106785.tif 000012
【００５０】
【化１２】
2007106785.tif 000013
【００５１】
硬さ（デュロメータータイプＡ）    ２５
伸び（％）                      １００
引張り強さ（ＭＰａ）                １．３
【００５２】
また、下記組成のアクリル硬化タイプ組成物（比較組成物Ｉ）を使用し、上記と同様にしてゴム弾性体を得、同様に溶剤膨潤性を測定した。結果を表１に示す。
【００５３】
アクリル硬化タイプ組成物：
2007106785.tif 000014
【００５４】
【表１】
2007106785.tif 000015
【００５５】
表１の結果から、本発明の光硬化性フルオロポリエーテルゴム組成物は、アクリル硬化タイプ組成物よりも耐溶剤性に優れていることがわかった。
【００５６】
また、上記組成物Ｉと比較組成物Ｉをそれぞれ空気中でアイ紫外硬化装置Ｓ０５−０４００２（岩崎電気（株）製商品名）を用いて紫外線を０．６Ｊ／ｃｍ2照射して硬化試験を行ったところ、組成物Ｉの表面はタックがなく良好に硬化したが、比較組成物Ｉの表面はタックがあり、硬化性が不充分であった。
【００５７】
〔実施例２〕
上記式（６）で表されるポリマー（粘度２，１００ｃｓ、重量平均分子量６，２００、ビニル基量０．０３０モル／１００ｇ）１００部にジクロロジメチルシランで表面処理された比表面積１２０ｍ2／ｇの煙霧質シリカを１０部添加し、プラネタリーミキサーで混合した後、３本ロールにより、分散促進を行い、ベースコンパウンドを作成した。このベースコンパウンドに、上記式（７）で表される含フッ素メルカプトシロキサン（粘度１４３ｃｓ、メルカプト基量０．０６１モル／１００ｇ）４９．２部、ジエトキシアセトフェノン１．０部を加え、混合し、組成物ＩＩを作成した。これを実施例１と同様にして硬化させ、硬化シートを作成した。試験片を切り取り、ＪＩＳ  Ｋ６２５１、６２５３に準じて物性を測定したところ以下の結果が得られた。
【００５８】
硬さ（デュロメータータイプＡ）    ３６
伸び（％）                      １７０
引張り強さ（ＭＰａ）                ２．１